КОМПОЗИЦИИ ИНИЦИАТОРА СВОБОДНОРАДИКАЛЬНОЙ ПОЛИМЕРИЗАЦИИ, СОДЕРЖАЩИЕ ТРЕТ-БУТИЛГИДРОПЕРОКСИД, И ИХ ПРИМЕНЕНИЕ

1. Эпоксидная композиция, содержащая:
(a) эпоксидную смолу; и
(b) композицию инициатора свободнорадикальной полимеризации, содержащую раствор трет-бутилгидропероксида, который содержит не более чем 7 вес. % воды.
2. Эпоксидная композиция по п. 1, где композиция инициатора свободнорадикальной полимеризации дополнительно содержит гидроперекись кумола.
3. Эпоксидная композиция по п. 2, где весовое соотношение трет-бутилгидропероксида к гидроперекиси кумола составляет от 20 к 1 до 1 к 20.
4. Эпоксидная композиция по любому одному из пп. 1-3, где количество композиции инициатора свободнорадикальной полимеризации составляет от 10 до 30 вес.ч., предпочтительно от 15 до 25 вес.ч., на основе 100 вес.ч. всей композиции.
5. Связующее для литейных масс, содержащее
(a) 20-70 вес.ч. эпоксидной смолы;
(b) необязательно 0-50 вес.ч. акрилата;
(c) необязательно 0-30 вес.ч. сложного алкилового эфира жирной кислоты, где алкильная группа сложного эфира является алифатическим углеводородом, содержащим до 8 атомов углерода, предпочтительно от 4 до 8 атомов углерода, и наиболее предпочтительно является бутилталлатом; и
(d) композицию инициатора свободнорадикальной полимеризации, содержащую раствор трет-бутилгидропероксида, который содержит не более чем 7 вес. % воды, где количество композиции инициатора свободнорадикальной полимеризации составляет от 10 до 30 вес.ч. на основе 100 вес.ч. всего связующего.
6. Связующее для литейных масс по п. 5, где связующее, а именно композиция инициатора свободнорадикальной полимеризации, дополнительно содержит гидроперекись кумола.
7. Связующее для литейных масс по п. 6, где весовое соотношение трет-бутилгидропероксида к гидроперекиси кумола составляет от 20 к 1 до 1 к 20.
8. Связующее для литейных масс по любому одному из пп. 5-7, где количество композиции инициатора свободнорадикальной полимеризации составляет от 10 до 30 вес.ч., предпочтительно от 15 до 25 вес.ч., на основе 100 вес.ч. всего связующего.
9. Связующее для литейных масс по п. 5, где (a), (b), (c) и (d) являются отдельными компонентами или смешиваемыми с другими указанными компонентами при условии, что (b) не смешивается с (d), и где указанные весовые части определены на основе 100 частей связующего.
10. Связующее для литейных масс по п. 5, содержащее
(b) 0,1-50 вес.ч. акрилата и/или
(c) 0,1-30 вес.ч. сложного алкилового эфира жирной кислоты, где алкильная группа сложного эфира является алифатическим углеводородом, содержащим до 8 атомов углерода, предпочтительно от 4 до 8 атомов углерода, и наиболее предпочтительно является бутилталлатом.
11. Способ получения литейной формы, при котором:
(a) вводят литейную смесь в модель с образованием литейной формы; и
(b) отверждают указанную форму газообразной двуокисью серы,
где указанная литейная смесь содержит от 90 до 99 вес.ч. литейного заполнителя и связующего для литейных масс по любому одному из пп. 5-10.
12. Способ по п. 11, где газообразную двуокись серы разбавляют азотом так, чтобы концентрация двуокиси серы была ниже 35%, в частности ниже 35 до 25%, на основе объема инертного газа-носителя.
13. Способ по п. 11, где газообразную двуокись серы разбавляют азотом так, чтобы концентрация двуокиси серы была от 25% до 5% на основе объема инертного газа-носителя.
14. Литейная форма, полученная согласно любому одному из пп. 11-13.
15. Способ отливки металлического изделия, при котором:
(a) изготавливают литейную форму, в частности непокрытую литейную форму, по любому одному из пп. 11-13;
(b) заливают указанный металл, пока он в жидком состоянии, в указанную литейную форму;
(c) позволяют указанному металлу остыть и затвердеть; и
(d) затем отделяют литое изделие из литейной формы.
16. Способ по п. 15, где металлом является алюминий.
17. Металлическая отливка, произведенная по п. 15 или 16.
18. Применение раствора трет-бутилгидропероксида в качестве инициатора свободнорадикальной полимеризации для эпоксидной смолы, где вода присутствует в растворе трет-бутилгидропероксида в количестве 7 вес. % или менее.